(57)【要約】【課題】表面に設けたＣｒＣ相と、ＣｒＣ相よりも硬質な炭化物相との密着性を向上させ、炭化物相による高い耐摩耗性を発揮することができる耐摩耗性部品を提供する。【解決手段】鋼製本体の表面に、ＣｒＣ相と、ＣｒＣ相よりも硬質な炭化物相とが混合されてなる硬質被膜を設けた耐摩耗性部品であって、ＣｒＣ相と炭化物相との界面に、Ｃ、Ｃｒおよび炭化物相を構成する元素からなる中間相を設けた。【選択図】なし【特許請求の範囲】
【請求項１】
鋼製本体の表面に、ＣｒＣ相と、ＣｒＣ相よりも硬質な炭化物相とが混合されてなる硬質被膜を設けた耐摩耗性部品において、前記ＣｒＣ相と前記炭化物相との界面に、Ｃ、Ｃｒおよび前記炭化物相を構成する元素からなる中間相を設けたことを特徴とする耐摩耗性部品。
【請求項２】
前記炭化物相はＶＣであることを特徴とする請求項１に記載の耐摩耗性部品。
【請求項３】
鋼製本体の表面に、ＶＣ相と、ＶＣ相よりも硬質な炭化物相とが混合されてなる硬質被膜を設けた耐摩耗性部品において、前記ＶＣ相と前記炭化物相との界面に、Ｃ、Ｖおよび前記炭化物相を構成する元素からなる中間相を設けたことを特徴とする耐摩耗性部品。
【請求項４】
前記炭化物相はＳｉＣであることを特徴とする請求項３に記載の耐摩耗性部品。
【請求項５】
ＣｒＣ相よりも硬質な炭化物の表面にカーボン粒子を複合化させる工程と、カーボン粒子と複合化された前記炭化物と鋼製本体とを撹拌混合しながらＣｒ拡散浸透処理を行うことにより、前記鋼製本体の表面に、ＣｒＣ相と、ＣｒＣ相よりも硬質な炭化物相とが混合されてなる硬質被膜を設ける工程とを備えたことを特徴とする耐摩耗性部品の製造方法。
【請求項６】
ＶＣ相よりも硬質な炭化物の表面にカーボン粒子を複合化させる工程と、カーボン粒子と複合化された前記炭化物と鋼製本体とを撹拌混合しながらＶ拡散浸透処理を行うことにより、前記鋼製本体の表面に、ＶＣ相と、ＶＣ相よりも硬質な炭化物相とが混合されてなる硬質被膜を設ける工程とを備えたことを特徴とする耐摩耗性部品の製造方法。
【請求項７】
前記カーボン粒子の粒径は０．０１〜０．１μｍであることを特徴とする請求項５または６に記載の耐摩耗性部品の製造方法。
【発明の詳細な説明】
【技術分野】
【０００１】
本発明は、ローラーチェーンやサイレントチェーンのピンに用いて好適な耐摩耗性部品及びその製造方法に係り、特に、各種チェーンの構成部材同士による摩耗に起因するチェーン伸びを防止し、これにより耐久性を向上させる技術に関する。
【背景技術】
【０００２】
自動車及び産業機械等には、各種のチェーンが使用されている。これらのチェーンとしては、カムシャフト駆動チェーン、オイルポンプ駆動チェーン、バランサーシャフト駆動チェーン等が挙げられ、種々の特性向上に関する技術開発がなされている。
【０００３】
チェーンに関する種々の特性向上のうち、特に、構成部材同士の摩耗抑制による耐久性の向上についての技術が提案されている。例えば、高面圧下においても優れた耐摩耗性を実現すべく、チェーン用連結ピンの母材となる鋼の最表部に、バナジウム炭化物を主成分とし且つ少量のクロム炭化物を含む炭化物層を形成する技術が開示されている（特許文献１，２参照）。
【０００４】
また、ピンの耐摩耗性を向上させるために、硬質無機材料からなるベース被覆中に前記硬質無機材料とは異なったアルミナ等の硬質無機材料からなる粒子を分散点在させるとともに、前記点在する粒子の一部を被覆表面に露出させることによって、耐摩耗性を向上させる技術が開示されている（特許文献３参照）。
【０００５】
【特許文献１】特開２００２−１９５３５５号公報（要約書）
【特許文献２】特開２００２−１９５３５６号公報（要約書）
【特許文献３】特開２００３−１３９１９９号公報（要約書）
【発明の開示】
【発明が解決しようとする課題】
【０００６】
しかしながら、上記の方法により得られたチェーンでは、使用中にＣｒＣ相とＶＣ相の間の密着性が弱いことによるＶＣの剥離や、ＶＣ相とアルミナ相の間の密着性が弱いことによる点在させたアルミナ粒子の脱落のため、耐摩耗性を充分に発揮できないという問題があった。したがって、本発明は、硬質な炭化物相と、ＣｒＣ相またはＶＣ相との密着性を向上させることができ、炭化物相による高い耐摩耗性を発揮することができる耐摩耗性部品を提供することを目的としている。
【課題を解決するための手段】
【０００７】
本発明は、鋼製本体の表面に、ＣｒＣ相と、ＣｒＣ相よりも硬質な炭化物相とが混合されてなる硬質被膜を設けた耐摩耗性部品において、ＣｒＣ相と炭化物相との界面に、Ｃ、Ｃｒおよび炭化物相を構成する元素からなる中間相を設けたことを第１の特徴としている。また、本発明は、鋼製本体の表面に、ＶＣ相と、ＶＣ相よりも硬質な炭化物相とが混合されてなる硬質被膜を設けた耐摩耗性部品において、ＶＣ相と炭化物相との界面に、Ｃ、Ｖおよび炭化物相を構成する元素からなる中間相を設けたことを第２の特徴としている。
【０００８】
本発明では、ＣｒＣ相と炭化物相との界面に、Ｃ、Ｃｒおよび炭化物相を構成する元素からなる中間相を設けるか、あるいは、ＶＣ相と炭化物相との界面に、Ｃ、Ｖおよび炭化物相を構成する元素からなる中間相を設けているから、中間相により炭化物相がＣｒＣ相またはＶＣ相に強固に固着され、炭化物相の剥離が防止される。したがって、炭化物相による高い耐摩耗性が発揮される。
【０００９】
炭化物相を構成する元素はＶやＳｉが好適であるが、その他にＮｉ，Ｔｉ，Ｗ，Ｔａ等を用いることもできる。また、本発明の耐摩耗性部品は、ローラーチェーンやサイレントチェーンのピンに好適に用いられる。
【００１０】
次に、本発明の第１の耐摩耗性部品の製造方法は、ＣｒＣ相よりも硬質な炭化物の表面にカーボン粒子を複合化させる工程と、カーボン粒子と複合化された前記炭化物と鋼製本体とを撹拌混合しながらＣｒ拡散浸透処理を行うことにより、前記鋼製本体の表面に、ＣｒＣ相と、ＣｒＣ相よりも硬質な炭化物相とが混合されてなる硬質被膜を設ける工程とを備えたことを特徴としている。また、本発明の第２の耐摩耗性部品の製造方法は、ＶＣ相よりも硬質な炭化物の表面にカーボン粒子を複合化させる工程と、カーボン粒子と複合化された前記炭化物と鋼製本体とを撹拌混合しながらＶ拡散浸透処理を行うことにより、前記鋼製本体の表面に、ＶＣ相と、ＶＣ相よりも硬質な炭化物相とが混合されてなる硬質被膜を設ける工程とを備えたことを特徴としている。本発明の耐摩耗性部品の製造方法では、硬質炭化物粒子の表面にカーボン粒子を複合化させるから、硬質炭化物粒子が大気と接触することによる酸化を受け難い。また、カーボン粒子の層にＣｒＣまたはＶＣと硬質炭化物とが相互拡散した中間相が形成される。したがって、硬質炭化物相をＣｒＣ相またはＶＣ相に強固に固着させることができる。本発明では、具体的には、以下のような工程を採用することができる。
【００１１】
１．複合化処理
硬質炭化物粒子の表面にカーボン粒子を複合化させる手法としては、カーボン粒子と炭化物粒子とを混合してカーボン粒子を機械的に磨砕するメカノケミカル法が好適である。たとえば、カーボン粒子と炭化物粒子をボールミルで撹拌混合したりプレスで圧縮することにより、カーボン粒子を磨砕し、磨砕時に発生する活性な新表面で炭化物粒子の表面に結合させることができる。あるいは、炭化物粒子に対してカーボン粒子をショットブラストやプラズマにより衝突させ、衝突のエネルギーにより炭化物粒子にカーボン粒子を結合させることができる。ここで、カーボン粒子の平均粒径は０．０１〜０．１μｍであることが望ましい。カーボン粒子の平均粒径が０．０１μｍ未満では磨砕され難く、硬質炭化物粒子への複合化が不充分となる。また、硬質炭化物粒子の平均粒径は１〜３μｍであるため、カーボン粒子の平均粒径が０．１μｍを超える場合には、大きすぎて複合化しても剥離するものが多い。
【００１２】
２．鋼製本体の製造
鋼製本体は、例えばチェーンのピンの場合には、高炭素軸受鋼の線材を所定長さのピンに切断し、バレル研磨を施して端面の面取りを行う。次いで、ピンにセンタレス研削を施して直径出しをした後、バレル研磨を施して鏡面仕上げをする。
【００１３】
３．拡散浸透処理
一般的なクロマイジング装置またはバナダイジング装置を用いることができる。すなわち、軸線回りに回転可能で給気管および排気管を有する筒状容器の内部に、カーボン粒子を複合化した多数の炭化物粒子と上記ピンを複数充填し、さらに必要に応じてアルミナ等の焼結防止剤を充填する。そして、給気管から不活性ガスを容器内に導入して容器内をパージしてから容器を８００〜１２００℃程度に加熱し、給気管から容器内にＣｒ塩化物またはＶ塩化物のガスを導入する。そして、容器を回転させることによりＣｒ塩化物またはＶ塩化物のガスが炭化物粒子およびピンにまんべんなく接触し、Ｃｒ塩化物またはＶ塩化物のガスに含まれるＣｒまたはＶがピンの母材表面に浸透拡散するとともに、母材からＣの供給を受けて母材表面にＣｒＣまたはＶＣを生成する。そのとき、ピンの母材と接触している炭化物粒子が生成されるＣｒＣ相またはＶＣ相と混合されてゆき、ＣｒＣ相またはＶＣ相と炭化物相の混合被膜が生成する。そのような反応は、ＣｒＣ相またはＶＣ相が２０μｍとなるまで続け、その間、Ｃｒ塩化物またはＶ塩化物のガスを供給し続ける。なお、カーボン粒子を複合化する処理を行わなかったＳｉＣ粒子を用いてバナダイジング処理を行うと、ＳｉＣ相は生成せずにＶＣの単一相が生成する。これは、ＳｉＣの生成自由エネルギーがＶＣよりも小さいためと考えられる。
【００１４】
炭化物相の外周にはカーボン粒子が複合化しているので、ＣｒＣ相またはＶＣ相と炭化物相との境界には、ＣｒまたはＶ、Ｃおよび炭化物相を構成する元素からなる中間相が形成され、この中間相により炭化物相がＣｒＣ相またはＶＣ相に強固に固着される。たとえば、炭化物をＶＣとしてクロマイジングを行った場合には、ＣｒＣとＶＣとが相互に拡散した中間相（ＣｒＣ＋ＶＣ）となる。
【００１５】
４．熱処理
拡散浸透処理を行ったピンには、オーステンパーを施す。オーステンパーは、恒温変態処理の一種であり、高炭素軸受鋼の組織をマルテンサイトに次いで硬いベイナイトに変態させる。
【００１６】
５．仕上げ
拡散浸透処理で生成されたＣｒＣまたはＶＣによりピンの直径が大きくなるため、ピンにセンタレス研削を施して直径出しを行う。次いで、バレル研磨を行ってピンの表面を鏡面に仕上げる。
【００１７】
本発明は、ローラチェーンやサイレントチェーンのピンに適用すると好適であり、各種チェーンの構成部材どうしによる摩耗に起因するチェーン伸びを防止し、これにより耐久性を向上させることができる。本発明をローラーチェーンに適用する場合には、一対のインナープレートと、一対のインナープレートの一方に固定され、ピン孔を備えるブッシュと、一対のインナープレートの両外側に配置された一対のアウタープレートと、一対のアウタープレートの一方に固定され、ブッシュのピン孔に回転自在に挿入された連結ピンとにより形成したユニットを、複数個連結して構成することができる。
【００１８】
また、本発明をサイレントチェーンに適用する場合には、ピン孔を備える複数のリンクプレートと、複数のリンクプレートの両外側に配置された一対のガイドプレートと、一対のガイドプレートの一方に固定され、複数のリンクプレートのピン孔に回転自在に挿入された連結ピンとにより形成されたユニットを、複数個連結して構成することができる。
【発明の効果】
【００１９】
本発明によれば、ＣｒＣ相またはＶＣ相と炭化物相との界面に、Ｃ、ＣｒまたはＶおよび炭化物を構成する元素からなる中間相を設けているから、中間相により炭化物相がＣｒＣ相またはＶＣ相に強固に固着されて炭化物相の剥離が防止されるので、炭化物相による高い耐摩耗性が発揮される等の効果が得られる。
【実施例１】
【００２０】
以下、本発明の好適な実施例を詳細に説明する。
１．製造例
平均粒径が１〜３μｍのＶＣ粒子と平均粒径が０．０１μｍ、０．１μｍ、および１μｍのカーボン粒子をボールミルに充填し、１５分間撹拌混合し、図１に示すように、ＶＣ粒子の表面にカーボン粒子を複合化した。一方、素材として高炭素クロム軸受鋼ＳＵＪ２のコイルを用意し、これを切断し、センタレス研削およびバレル研磨を行ってローラーチェーンのピンを得た。
【００２１】
次いで、上記ピンおよびＶＣ粒子をクロマイジング装置の回転容器に充填し、１０００〜１１００℃の温度下で撹拌混合しながらクロム浸透処理を行うことにより、ピン表面にＶＣとＣｒＣの混合被膜層を形成した。
【００２２】
ピンにオーステンパー処理を行った後にセンタレス研削を施して直径出しを行い、次いで、バレル研磨を行ってピンの表面を鏡面に仕上げた。以上の工程により、ＶＣとＣｒＣの混合被膜の厚さが１５μｍ、面粗度がＲｚ０．１以下、表面の硬度がＨｖ１５００〜Ｈｖ２２００のローラーチェーン用ピンを得た。
【実施例２】
【００２３】
２．製造例
平均粒径が１〜３μｍのＳｉＣ粒子と平均粒径が０．０１μｍ、０．１μｍ、および１μｍのカーボン粒子をボールミルに充填して１５分間撹拌混合し、ＳｉＣ粒子の表面にカーボン粒子を複合化した。一方、素材として高炭素クロム軸受鋼ＳＵＪ２のコイルを用意し、これを切断し、センタレス研削およびバレル研磨を行ってローラーチェーンのピンを得た。
【００２４】
次いで、上記ピンおよびカーボンを複合化したＳｉＣ粒子をバナダイジング装置に充填し、９００〜１０００℃の温度下で撹拌混合しながらバナジウム浸透処理を行うことにより、ピン表面にＳｉＣとＶＣの混合被膜層を形成した。
【００２５】
ピンにオーステンパー処理を行った後にセンタレス研削を施して直径出しを行い、次いで、バレル研磨を行ってピンの表面を鏡面に仕上げた。以上の工程により、ＳｉＣとＶＣの混合被膜の厚さが１５μｍ、面粗度がＲｚ０．１以下、表面の硬度がＨｖ２２００〜Ｈｖ３５００のローラーチェーン用ピンを得た。
【００２６】
３．特性評価
図２（Ａ）は、ＶＣ／ＣｒＣ混合被膜ピンの表面に形成されたＣｒＣ相の断面を示す図であり、ＣｒＣ相とＶＣ相とが混合されている状態を示している。図２（Ｂ）は、図２（Ａ）のＣｒＣ相からＶＣ相に至る部分の成分の分析結果を示す。図２（Ｂ）に示すように、ＣｒＣ相ではＣｒが多く、ＶＣ相ではＶが多いが、それら２つの相の間に、Ｃｒ量が減少しＶ量が増加する部分がある（図において矩形で示す）。この部分が中間相である。この中間相では、ＣｒＣとＶＣが相互拡散し、両者が均一に混合された状態となっている。したがって、中間相は、ＣｒＣ相と強固に固着し、ＶＣ相とも強固に固着する結果、ＣｒＣ相とＶＣ相とが中間相を介して強固に固着する。
【００２７】
次に、上記のようにして製造したピンに対して、オートグラフを用いて３点曲げ試験を行った。３点曲げ試験では、ピンの両端部を支持し、ピンの中央部に荷重を加えて曲げクラックが生じる限界荷重を求めた。荷重の負荷速度は１ｍｍ／ｍｉｎ、負荷範囲は０〜５００ｋｇｆ、ピンを支持する支点間距離は８ｍｍとした。なお、曲げクラック発生荷重の付近では、１０ｋｇ刻みで荷重を増加し、曲げクラック限界荷重を求めた。なお、比較のためにカーボン粒子と複合化していないＶＣ粒子またはＳｉＣ粒子を用いてピンを作製し、同様に曲げクラック限界荷重を求めた。それらの結果を図３および図４に示す。なお、この試験では、曲げクラックはピンの側面つまり硬質被膜で生じるから、曲げクラック限界荷重は、硬質被膜の強度すなわちＣｒＣ相とＶＣ相との、またはＶＣ相とＳｉＣ相との固着強度を推定する指標となる。
【００２８】
図３および図４に示すように、カーボン粒子を複合化したＶＣ粒子またはＳｉＣ粒子を用いた例では、ＶＣ粒子またはＳｉＣ粒子をそのまま用いた例と比較して曲げクラック限界荷重が向上している。特に、平均粒径が０．０１μｍと０．１μｍのカーボン粒子を用いた例では、曲げクラック限界荷重が格段に向上している。これは、平均粒径が１μｍのカーボン粒子を用いた例と比較してカーボン粒子のＶＣ粒子またはＳｉＣ粒子への複合化が良好に行われたためである。
【００２９】
次に、上記ピンを用いてローラーチェーンを作製し、摩耗試験を行った。摩耗試験では、１対のスプロケットにローラーチェーンを巻回し、両スプロケット間に１８６ｋｇｆの引張荷重をかけて３０ｍ／秒の速度で２００時間走行させた。この試験の後のピンの摩耗量を図５および図６に示す。図５および図６に示すように、平均粒径が０．０１μｍと０．１μｍのカーボン粒子を用いた例では、摩耗量は４μｍ程度あるいはそれ以下で摩耗面にＶＣ粒子またはＳｉＣ粒子の剥離は見られなかった。これに対して、ＶＣ粒子またはＳｉＣ粒子をそのまま用いた例では摩耗量が１２〜１４μｍにも達し、さらに、摩耗面にＶＣ粒子またはＳｉＣ粒子が剥離した痕が生じていた。また、平均粒径が１μｍのカーボン粒子を用いた例では、摩耗深さは１１〜１２μｍであるが、摩耗面にＶＣ粒子またはＳｉＣ粒子の剥離は見られなかった。
【００３０】
図７は、ＶＣ／ＣｒＣ混合被膜ピンを用いたローラーチェーンの摩耗試験の時間とローラーチェーンの伸び率との関係そ示すもので、平均粒径が０．０１μｍのカーボン粒子を複合化したＶＣ粒子を用いた例と、カーボン粒子を複合化せずにＶＣ粒子をそのまま用いた例とを比較したものである。図７から判るように、本発明例では、従来例と比較してローラーチェーンの伸び率が４０％も低減されている。
【産業上の利用可能性】
【００３１】
本発明では、硬質被膜に混合させた炭化物相の剥離を防止することができるので、部品の耐摩耗性を大幅に向上させることができる。したがって、本発明をローラーチェーンやサイレントチェーンのピンに適用することにより、ピンの摩耗に起因するチェーンの伸びを抑制して寿命を伸ばすことができ、そのような技術分野に有望である。
【図面の簡単な説明】
【００３２】
【図１】表面にカーボン粒子を複合化させたＶＣ粒子を示す断面図である。
【図２】（Ａ）は本発明の実施例１における硬質被膜の断面を示す図であり、（Ｂ）は、その成分の分布を示すグラフである。
【図３】本発明の実施例１におけるカーボンの粒径と曲げクラック限界荷重との関係を示すグラフである。
【図４】本発明の実施例２におけるカーボンの粒径と曲げクラック限界荷重との関係を示すグラフである。
【図５】本発明の実施例１におけるカーボンの粒径とピンの摩耗深さとの関係を示すグラフである。
【図６】本発明の実施例２におけるカーボンの粒径とピンの摩耗深さとの関係を示すグラフである。
【図７】本発明の実施例１における摩耗試験時間とチェーンの伸び率との関係を示すグラフである。
【図１】
2008013820.tif 000002
【図２】
2008013820.tif 000003
【図３】
2008013820.tif 000004
【図４】
2008013820.tif 000005
【図５】
2008013820.tif 000006
【図６】
2008013820.tif 000007
【図７】
2008013820.tif 000008